(57)【特許請求の範囲】
【請求項１】
少なくとも結着樹脂と着色剤を含有する静電荷像現像用トナーの製造方法であって、
工程１：結着樹脂と着色剤とを含む成分を溶融混練して溶融混練物を得る工程、及び
工程２：得られた溶融混練物を粉砕し、分級する工程を含み、
前記結着樹脂が炭素数2〜6の脂肪族ジオールを含有するアルコール成分とロジン化合物及び炭素数6〜10の脂肪族ジカルボン酸化合物を含有するカルボン酸成分とを縮重合させて得られるポリエステルＡ、及び式(Ia)：
【化１】
0005822391.tif 000013
（式中、Ｒ1Ｏ及びＯＲ1はオキシエチレン基であり、ｍ及びｎはエチレンオキサイドの付加モル数を示し、それぞれ正の数であり、ｍとｎの和の平均値は1〜8である）
で表されるビスフェノールＡのエチレンオキサイド付加物を含有するアルコール成分とカルボン酸成分とを縮重合させて得られるポリエステルＢを含有し、ポリエステルＢの含有量が、結着樹脂中、4〜20重量％であり、式(Ia)で表されるビスフェノールＡのエチレンオキサイド付加物の含有量が、ポリエステルＢのアルコール成分中、55モル％以上であり、
ロジン化合物の含有量が、すべてのポリエステルのカルボン酸成分中、2.0〜12モル％であり、
炭素数6〜10の脂肪族ジカルボン酸化合物の含有量が、すべてのポリエステルのカルボン酸成分中、0.5〜7.5モル％である、
静電荷像現像用トナーの製造方法。
【請求項２】
ポリエステルＢのアルコール成分が、さらに式(Ib)：
【化２】
0005822391.tif 000014
（式中、Ｒ2Ｏ及びＯＲ2はオキシプロピレン基であり、ｓ及びｔはプロピレンオキサイドの付加モル数を示し、それぞれ正の数であり、ｓとｔの和の平均値は1〜8である）
で表されるビスフェノールＡのプロピレンオキサイド付加物を含有してなる、請求項１記載の静電荷像現像用トナーの製造方法。
【請求項３】
式(Ia)で表されるビスフェノールＡのエチレンオキサイド付加物と式(Ib)で表されるビスフェノールＡのプロピレンオキサイド付加物の総含有量が、ポリエステルＢのアルコール成分中、90モル％以上である、請求項２記載の静電荷像現像用トナーの製造方法。
【請求項４】
式(Ia)で表されるビスフェノールＡのエチレンオキサイド付加物の含有量が、ポリエステルＢのアルコール成分中、55〜95モル％である、請求項１〜３いずれか記載の静電荷像現像用トナーの製造方法。
【請求項５】
ポリエステルＡとポリエステルＢの合計の含有量が、結着樹脂中、60重量％以上である、請求項１〜４いずれか記載の静電荷像現像用トナーの製造方法。
【請求項６】
炭素数6〜10の脂肪族ジカルボン酸化合物がセバシン酸である、請求項１〜５いずれか記載の静電荷像現像用トナーの製造方法。
【請求項７】
炭素数2〜6の脂肪族ジオールが1,2-プロパンジオールである、請求項１〜６いずれか記載の静電荷像現像用トナーの製造方法。
【請求項８】
結着樹脂が、軟化点が125〜155℃であるポリエステルＨと、軟化点が90〜125℃であるポリエステルＬを含有し、ポリエステルＨとポリエステルＬの軟化点の差が10℃以上であり、ポリエステルＨ及びポリエステルＬの少なくともいずれか一方がポリエステルＡである、請求項１〜７いずれか記載の静電荷像現像用トナーの製造方法。
【請求項９】
ポリエステルＨがポリエステルＡである、請求項８記載の静電荷像現像用トナーの製造方法。
【請求項１０】
ポリエステルＬが、炭素数2〜6の脂肪族ジオールを含有するアルコール成分と、ロジン化合物を含有し、炭素数6〜10の脂肪族ジカルボン酸化合物を含有しないカルボン酸成分とを縮重合させて得られるポリエステルＣである、請求項９記載の静電荷像現像用トナーの製造方法。
【請求項１１】
ポリエステルＣの炭素数6〜10の脂肪族ジカルボン酸化合物がセバシン酸である、請求項１０記載の静電荷像現像用トナーの製造方法。
【請求項１２】
ポリエステルＣの炭素数2〜6の脂肪族ジオールが1,2-プロパンジオールである、請求項１０又は１１記載の静電荷像現像用トナーの製造方法。
【請求項１３】
ポリエステルＢのカルボン酸成分が芳香族ジカルボン酸化合物を含有する、請求項１〜１２いずれか記載の静電荷像現像用トナーの製造方法。
【請求項１４】
結着樹脂として、炭素数2〜6の脂肪族ジオールを含有するアルコール成分とロジン化合物及び炭素数6〜10の脂肪族ジカルボン酸化合物を含有するカルボン酸成分との縮重合体であるポリエステルＡ、及び式(Ia)：
【化３】
0005822391.tif 000015
（式中、Ｒ1Ｏ及びＯＲ1はオキシエチレン基であり、ｍ及びｎはエチレンオキサイドの付加モル数を示し、それぞれ正の数であり、ｍとｎの和の平均値は1〜8である）
で表されるビスフェノールＡのエチレンオキサイド付加物を含有するアルコール成分とカルボン酸成分との縮重合体であるポリエステルＢを含有し、ポリエステルＢの含有量が、結着樹脂中、4〜20重量％であり、式(Ia)で表されるビスフェノールＡのエチレンオキサイド付加物の含有量が、ポリエステルＢのアルコール成分中、55モル％以上であり、
ロジン化合物の含有量が、すべてのポリエステルのカルボン酸成分中、2.0〜12モル％であり、
炭素数6〜10の脂肪族ジカルボン酸化合物の含有量が、すべてのポリエステルのカルボン酸成分中、0.5〜7.5モル％である、
静電荷像現像用トナー。
【発明の詳細な説明】
【技術分野】
【０００１】
本発明は、電子写真法、静電記録法、静電印刷法等において形成される潜像の現像に用いられる静電荷像現像用トナー及びその製造方法に関する。
【背景技術】
【０００２】
近年、環境負荷低減の観点より静電荷像現像用トナー用の結着樹脂原料を天然由来の原料に変更することが望まれている。
【０００３】
例えば、結着樹脂が、アルコール成分と、精製ロジンを含有するカルボン酸成分とを縮重合させて得られるポリエステル樹脂（Ａ）、及び特定のビスフェノール化合物のアルキレンオキサイド付加物をアルコール成分中65モル％以上含有するアルコール成分と、精製ロジンを含有したカルボン酸成分とを縮重合させて得られるポリエステル樹脂（Ｂ）を含有し、ポリエステル樹脂（Ａ）／ポリエステル樹脂（Ｂ）の重量比が2/8〜6/4であるトナーが、低温定着性、耐オフセット性及び耐熱性を両立し、定着部材への汚染性が低減できることが開示されている（特許文献１参照）。
【０００４】
また、結着樹脂として、ポリエステル樹脂（Ａ）及びポリエステル樹脂（Ａ）より軟化点が10℃以上高いポリエステル樹脂（Ｂ）を含有し、ポリエステル樹脂（Ａ）が1,2-プロパンジオールを2価のアルコール成分中６５モル％以上含有するアルコール成分と（メタ）アクリル酸変性ロジンを含有するカルボン酸成分とを縮重合させて得られるポリエステルユニットを含有する樹脂であり、ポリエステル樹脂（Ｂ）が1,2-プロパンジオール及び1,3-プロパンジオールを２価のアルコール成分中合わせて70モル％以上含有するアルコール成分と、精製ロジンを含有するカルボン酸成分とを縮重合させて得られるポリエステルユニットを有する樹脂であるトナーが、低温定着性、耐オフセット性、粉砕性、内添剤の分散性及び保存性に優れることが開示されている（特許文献２参照）。
【先行技術文献】
【特許文献】
【０００５】
【特許文献１】特開２０１０−６６６４１号公報
【特許文献２】特開２００９−３１１６号公報
【発明の概要】
【発明が解決しようとする課題】
【０００６】
しかしながら、特許文献１、２に記載された、1,2-プロパンジオールを含有するアルコール成分とロジン化合物を含有するカルボン酸成分を縮重合して得られるポリエステルを含有するトナーは、粉砕、分級工程において、微粉の発生量が多く、収率が低下するという欠点のあることを見出した。
【０００７】
本発明の課題は、低温定着性及び耐熱保存性に優れた静電荷像現像用トナーを、粉砕性よく、すなわち、粉砕する際の粉砕圧力が低く、微粉量の発生を抑制して、かつ高い粉砕分級収率で得る方法及び該方法により得られる静電荷像現像用トナーを提供することにある。
【課題を解決するための手段】
【０００８】
本発明は、
〔１〕  少なくとも結着樹脂と着色剤を含有する静電荷像現像用トナーの製造方法であって、
工程１：結着樹脂と着色剤とを含む成分を溶融混練して溶融混練物を得る工程、及び
工程２：得られた溶融混練物を粉砕し、分級する工程を含み、
前記結着樹脂が炭素数2〜6の脂肪族ジオールを含有するアルコール成分とロジン化合物及び炭素数6〜10の脂肪族ジカルボン酸化合物を含有するカルボン酸成分とを縮重合させて得られるポリエステルＡ、及び式(Ia)：
【０００９】
【化１】
0005822391.tif 000002
【００１０】
（式中、Ｒ1Ｏ及びＯＲ1はオキシエチレン基であり、ｍ及びｎはエチレンオキサイドの付加モル数を示し、それぞれ正の数であり、ｍとｎの和の平均値は1〜8である）
で表されるビスフェノールＡのエチレンオキサイド付加物を含有するアルコール成分とカルボン酸成分とを縮重合させて得られるポリエステルＢを含有し、ポリエステルＢの含有量が、結着樹脂中、4〜20重量％であり、式(Ia)で表されるビスフェノールＡのエチレンオキサイド付加物の含有量が、ポリエステルＢのアルコール成分中、45モル％以上である、静電荷像現像用トナーの製造方法、並びに
〔２〕  結着樹脂として、炭素数2〜6の脂肪族ジオールを含有するアルコール成分とロジン化合物及び炭素数6〜10の脂肪族ジカルボン酸化合物を含有するカルボン酸成分とを縮重合させて得られるポリエステルＡ、及び式(Ia)：
【００１１】
【化２】
0005822391.tif 000003
【００１２】
（式中、Ｒ1Ｏ及びＯＲ1はオキシエチレン基であり、ｍ及びｎはエチレンオキサイドの付加モル数を示し、それぞれ正の数であり、ｍとｎの和の平均値は1〜8である）
で表されるビスフェノールＡのエチレンオキサイド付加物を含有するアルコール成分とカルボン酸成分とを縮重合させて得られるポリエステルＢを含有し、ポリエステルＢの含有量が、結着樹脂中、4〜20重量％であり、式(Ia)で表されるビスフェノールＡのエチレンオキサイド付加物の含有量が、ポリエステルＢのアルコール成分中、45モル％以上である、静電荷像現像用トナー
に関する。
【発明の効果】
【００１３】
本発明の方法により、低温定着性及び耐熱保存性に優れた静電荷像現像用トナーを、粉砕性よく、すなわち、粉砕する際の粉砕圧力が低く、微粉量の発生を抑制して、かつ高い粉砕分級収率で得ることができる。
【発明を実施するための形態】
【００１４】
本発明のトナーの製造方法は、少なくとも結着樹脂と着色剤を溶融混練し、得られた溶融混練物を粉砕、分級するトナーの製造方法であって、結着樹脂が炭素数2〜6の脂肪族ジオールを含有するアルコール成分とロジン化合物及び炭素数6〜10の脂肪族ジカルボン酸化合物を含有するカルボン酸成分とを縮重合させて得られるポリエステルＡ及び後述の式(Ia)で表されるビスフェノールＡのエチレンオキサイド付加物を含有するアルコール成分とカルボン酸成分とを縮重合させて得られるポリエステルＢを含有し、ポリエステルＢの含有量が、結着樹脂中、4〜20重量％であり、式(Ia)で表されるビスフェノールＡのエチレンオキサイド付加物の含有量が、ポリエステルＢのアルコール成分中、45モル％以上であることに特徴を有し、粉砕する際の粉砕圧力が低く、微粉量の発生を抑制して、且つ粉砕分級収率に優れるという効果を奏する。
【００１５】
このような効果を奏する理由は定かではないが、以下のように考えられる。ポリエステルのアルコール成分に炭素数2〜6の脂肪族ジオールを含有し、カルボン酸成分に炭素数6〜10の脂肪族ジカルボン酸化合物を含有するポリエステルＡは、該ポリエステル中にソフトセグメントである脂肪族骨格を多く含むことにより、結着樹脂に靭性を付与する。また、アルコール成分に特定量の式(Ia)で表されるビスフェノールＡのエチレンオキサイド付加物を含有するポリエステルＢも、ソフトセグメントであるエチレンオキサイド付加ユニットを含むことにより、結着樹脂に靭性を付与する。その結果、粉砕工程での偏砕が抑制される。一方、ポリエステルＡ中のカルボン酸成分にロジン化合物を含有することにより、分岐構造を多く含むロジン化合物のモノマー骨格が粉砕界面となる。また、アルコール成分が異なるポリエステルＢを特定量含有することにより、ポリエステルＢはポリエステルＡ中でミクロ相分離構造をとり、粉砕界面となる。その結果、粉砕性が向上し、粉砕時の粉砕圧を低減できる。このように偏砕が抑制されること、粉砕圧が低下させることの相乗効果により、微粉の発生量を抑制でき、粉砕・分級収率が向上するものと考えられる。
【００１６】
本発明の方法により得られるトナーは、少なくとも結着樹脂及び着色剤を含有する。
【００１７】
＜結着樹脂＞
本発明における結着樹脂はポリエステルＡとポリエステルＢを含有する。
【００１８】
本発明に用いるポリエステルＡは、炭素数2〜6の脂肪族ジオールを含有するアルコール成分と、ロジン化合物及び炭素数6〜10の脂肪族ジカルボン酸化合物を含有するカルボン酸成分とを縮重合させて得られるポリエステルである。
【００１９】
脂肪族ジオールの炭素数は2〜6であり、粉砕時に粉砕圧を低減し、微粉量の発生を抑制し、粉砕分級収率を向上させる観点及びトナーの低温定着性及び耐熱保存性を向上させる観点から、2〜4が好ましく、2〜3がより好ましい。
【００２０】
炭素数2〜6の脂肪族ジオールとしては、具体的には、エチレングリコール、1,2-プロパンジオール、1,3-プロパンジオール、1,4-ブタンジオール、2,3-ブタンジオール、1,5-ペンタンジオール、1,6-ヘキサンジオール、1,2-ヘキサンジオール等が挙げられ、粉砕時に粉砕圧を低減し、微粉量の発生を抑制し、粉砕分級収率を向上させる観点及びトナーの低温定着性及び耐熱保存性を向上させる観点から、エチレングリコール、1,2-プロパンジオール及び1,3-プロパンジオールが好ましく、エチレングリコール及び1,2-プロパンジオールがより好ましく、1,2-プロパンジオールがさらに好ましい。
【００２１】
炭素数2〜6の脂肪族ジオールの含有量は、粉砕時に粉砕圧を低減し、微粉量の発生を抑制し、粉砕分級収率を向上させる観点及びトナーの低温定着性及び耐熱保存性を向上させる観点から、ポリエステルＡのアルコール成分中、85モル％以上が好ましく、90モル％以上がより好ましく、95モル％以上がさらに好ましく、実質100モル％が好ましい。
【００２２】
1,2-プロパンジオールの含有量は、粉砕時に粉砕圧を低減し、微粉量の発生を抑制し、粉砕分級収率を向上させる観点及びトナーの低温定着性及び耐熱保存性を向上させる観点から、ポリエステルＡのアルコール成分中、85モル％以上が好ましく、90モル％以上がより好ましく、95モル％以上がさらに好ましく、実質100モル％が好ましい。
【００２３】
なお、結着樹脂が複数のポリエステルＡを含有する場合、上記の炭素数2〜6の脂肪族ジオール及び1,2-プロパンジオールの含有量は、各ポリエステルＡにおけるそれぞれの化合物の含有量と各ポリエステルＡの重量分率の積の和によって求める。
【００２４】
結着樹脂が複数のポリエステルを含有する場合、すべてのポリエステルのアルコール成分中の炭素数2〜6の脂肪族ジオールの含有量は、粉砕時の粉砕圧を低減する観点及びトナーの低温定着性を向上させる観点から、80モル％以上が好ましく、85モル％以上がより好ましく、87モル％以上がさらに好ましい。また、微粉量の発生を抑制し、粉砕分級収率を向上させる観点及びトナーの耐熱保存性を向上させる観点から、96モル％以下が好ましく、95モル％以下がより好ましく、93モル％以下がより好ましい。これらの観点を総合すると、炭素数2〜6の脂肪族ジオールの含有量は、すべてのポリエステルのアルコール成分中、80〜96モル％が好ましく、85〜95モル％がより好ましく、87〜93モル％がさらに好ましい。
【００２５】
また、結着樹脂が複数のポリエステルを含有する場合、すべてのポリエステルのアルコール成分中の1,2-プロパンジオールの含有量は、粉砕時の粉砕圧を低減する観点及びトナーの低温定着性を向上させる観点から、80モル％以上が好ましく、85モル％以上がより好ましく、87モル％以上がさらに好ましい。また、微粉量の発生を抑制し、粉砕分級収率を向上させる観点及びトナーの耐熱保存性を向上させる観点から、96モル％以下が好ましく、95モル％以下がより好ましく、93モル％以下がより好ましい。これらの観点を総合すると、1,2-プロパンジオールの含有量は、すべてのポリエステルのアルコール成分中、80〜96モル％が好ましく、85〜95モル％がより好ましく、87〜93モル％がさらに好ましい。
【００２６】
なお、すべてのポリエステルのアルコール成分中の炭素数2〜6の脂肪族ジオール又は1,2-プロパンジオールの含有量は、各ポリエステルのアルコール成分中のそれぞれの含有量と各ポリエステルの重量分率の積の和で求めることができる。
【００２７】
炭素数2〜6の脂肪族ジオール以外のアルコール成分としては、式(II)：
【００２８】
【化３】
0005822391.tif 000004
【００２９】
（式中、Ｒ3Ｏ及びＯＲ3はオキシアルキレン基であり、Ｒ3はエチレン及び／又はプロピレン基であり、ｘ及びｙはアルキレンオキサイドの付加モル数を示し、それぞれ正の数であり、ｘとｙの和の平均値は1〜16が好ましく、1〜8がより好ましく、1.5〜4がさらに好ましい）
で表されるビスフェノールＡのアルキレンオキサイド付加物や水素添加ビスフェノールＡ等の2価アルコールやソルビトール、1,4-ソルビタン、ペンタエリスリトール、グリセロール、トリメチロールプロパン等の炭素数3〜10の3価以上の多価アルコールが挙げられる。
【００３０】
ポリエステルＡのカルボン酸成分は、ロジン化合物及び炭素数6〜10の脂肪族ジカルボン酸化合物を含有する。
【００３１】
ロジン化合物とは、松類から得られる天然樹脂類であり、その主成分は、アビエチン酸、ネオアビエチン酸、パラストリン酸、ピマール酸、イソピマール酸、サンダラコピマール酸、デヒドロアビエチン酸等の樹脂酸及びこれらの混合物である。
【００３２】
ロジン化合物の種類は、パルプを製造する工程で副産物として得られるトール油から得られるトールロジン、生松ヤニから得られるガムロジン、松の切株から得られるウッドロジン等に大別される。本発明に用いるロジン化合物は、トナーの低温定着性を向上させる観点から、トールロジンが好ましい
【００３３】
ロジン化合物は、さらに未精製ロジン化合物と精製ロジン化合物がある。未精製ロジン化合物とは、精製前の不純物を多量に含むロジン化合物であり、精製ロジン化合物とは、精製工程により不純物が低減されたロジンである。主な不純物としては、2-メチルプロパン、アセトアルデヒド、3-メチル-2-ブタノン、2-メチルプロパン酸、ブタン酸、ペンタン酸、n-ヘキサナール、オクタン、ヘキサン酸、ベンズアルデヒド、2-ペンチルフラン、2,6-ジメチルシクロヘキサノン、1-メチル-2-(1-メチルエチル)ベンゼン、3,5-ジメチル-2-シクロヘキセン、4-(1-メチルエチル)ベンズアルデヒド等が挙げられる。本発明においては、これらのうち、ヘキサン酸、ペンタン酸及びベンズアルデヒドの3種類の不純物の、ヘッドスペースGC-MS法により揮発成分として検出されるピーク強度を精製ロジンの指標として用いることができる。
【００３４】
即ち、本発明における精製ロジンとは、後述のヘッドスペースＧＣ−ＭＳ法の測定条件において、ヘキサン酸のピーク強度が0.7×107以下であり、ペンタン酸のピーク強度が0.5×107以下であり、ベンズアルデヒドのピーク強度が0.4×107以下であるロジンをいう。さらに、トナーの耐熱保存性を向上させる観点及び臭気を低減させる観点から、ヘキサン酸のピーク強度は、0.6×107以下が好ましく、0.5×107以下がより好ましい。ペンタン酸のピーク強度は、0.4×107以下が好ましく、0.3×107以下がより好ましい。ベンズアルデヒドのピーク強度は、0.3×107以下が好ましく、0.2×107以下がより好ましい。
【００３５】
さらに、トナーの耐熱保存性を向上させる観点及び臭気を低減させる観点から、上記3種の物質に加え、n-ヘキサナールと2-ペンチルフランが低減されていることが好ましい。n-ヘキサナールのピーク強度は、1.7×107以下が好ましく、1.6×107以下がより好ましく、1.5×107以下がさらに好ましい。また、2-ペンチルフランのピーク強度は1.0×107以下が好ましく、0.9×107以下がより好ましく、0.8×107以下がさらに好ましい。
【００３６】
ロジンの精製方法としては、公知の方法が利用可能であり、蒸留、再結晶、抽出等による方法が挙げられ、蒸留によって、精製するのが好ましい。蒸留の方法としては、例えば特開平７−２８６１３９号公報に記載されている方法が利用でき、減圧蒸留、分子蒸留、水蒸気蒸留等が挙げられるが、減圧蒸留によって精製するのが好ましい。例えば、蒸留は通常6.67kPa以下の圧力で200〜300℃のスチル温度で実施され、通常の単蒸留をはじめ、薄膜蒸留、精留等の方法が適用され、通常の蒸留条件下では仕込みロジンに対し2〜10重量％の高分子量物をピッチ分として除去すると同時に2〜10重量％の初留分を同時に除去
する。
【００３７】
さらに、ロジン化合物として、変性ロジン化合物を用いることもできる。変性ロジン化合物とは、アビエチン酸、ネオアビエチン酸、パラストリン酸、ピマール酸、イソピマール酸、サンダラコピマール酸、デヒドロアビエチン酸及びレポピマール酸を主成分とするロジンに、アクリル酸、メタクリル酸、フマル酸、マレイン酸等を付加反応させて得られるものであり、具体的には、ロジンの主成分の中で共役二重結合を有するレポピマール酸、アビエチン酸、ネオアビエチン酸及びパラストリン酸と、アクリル酸、メタクリル酸、フマル酸、マレイン酸等の不飽和結合を有する化合物とを加熱下でディールス-アルダー(Diels-Alder)反応させることにより得られる。
【００３８】
本発明に用いるロジン化合物は、トナーの低温定着性及び耐熱保存性を向上させる観点から、未変性のロジン化合物を用いることが好ましい。また、粉砕時に粉砕圧を低減し、微粉量の発生を抑制し、粉砕分級収率を向上させる観点及びトナーの耐熱保存性を向上させる観点から、未精製ロジンを用いても、精製ロジンを用いてもよい。
【００３９】
ロジン化合物の軟化点は、トナーの耐高温オフセット性を向上させる観点及び低温定着性を向上させる観点から、50〜100℃が好ましく、60〜90℃がより好ましく、65〜85℃がさらに好ましい。ロジンの軟化点は、後述する実施例に記載の方法により、測定される。
【００４０】
ロジン化合物の酸価は、トナーの耐高温オフセット性及び耐熱保存性を向上させる観点から、100〜200mgKOH/gが好ましく、130〜180mgKOH/gがより好ましく、150〜170mgKOH/gがさらに好ましい。ロジンの酸価は、後述する実施例に記載の方法により、測定される。
【００４１】
ロジン化合物の引火点は、トナーの低温定着性を向上させる観点及び臭気を低減させる観点から、180〜240℃が好ましく、185〜230℃がより好ましく、190〜220℃がさらに好ましい。
【００４２】
ロジン化合物の含有量は、粉砕時に粉砕圧を低減し、微粉量の発生を抑制し、粉砕分級収率を向上させる観点及びトナーの耐熱保存性を向上させる観点から、ポリエステルＡのカルボン酸成分中、2.0モル％以上が好ましく、2.5モル％以上がより好ましく、3.0モル％以上がさらに好ましい。また、微粉量の発生を抑制し、粉砕分級収率を向上させる観点及びトナーの耐熱保存性を向上させる観点から、ポリエステルＡのカルボン酸成分中、30モル％以下が好ましく、25モル％以下がより好ましく、15モル％以下がさらに好ましく、10モル％以下がよりさらに好ましい。これらの観点を総合すると、ロジン化合物の含有量は、ポリエステルＡのカルボン酸成分中、2.0〜30モル％であり、2.5〜25モル％が好ましく、3.0〜15モル％がさらに好ましく、3.0〜10モル％がよりさらに好ましい。
【００４３】
なお、結着樹脂が複数のポリエステルＡを含有する場合、ロジン化合物の含有量は、各ポリエステルＡにおけるロジン化合物の含有量と各ポリエステルＡの重量分率の積の和によって求める。
【００４４】
また、結着樹脂が複数のポリエステルを含有する場合、すべてのポリエステルのカルボン酸成分中のロジン化合物の含有量は、粉砕時に粉砕圧を低減し、微粉量の発生を抑制し、粉砕分級収率を向上させる観点及びトナーの耐熱保存性を向上させる観点から、2.0モル％以上が好ましく、2.5モル％以上がより好ましく、3.0モル％以上がさらに好ましい。また、微粉量の発生を抑制し、粉砕分級収率を向上させる観点及びトナーの耐熱保存性を向上させる観点から、すべてのポリエステルのカルボン酸成分中、25モル％以下が好ましく、18モル％以下がより好ましく、12モル％以下がさらに好ましく、6モル％以下がよりさらに好ましい。これらの観点を総合すると、ロジン化合物の含有量は、すべてのポリエステルのカルボン酸成分中、2.0〜25モル％が好ましく、2.5〜18モル％がより好ましく、3.0〜12モル％がさらに好ましく、3.0〜6モル％がよりさらに好ましい。
【００４５】
なお、すべてのポリエステルのカルボン酸成分中のロジン化合物の含有量は、各ポリエステルのカルボン酸成分中のロジン化合物の含有量と各ポリエステルの重量分率の積の和で求めることができる。
【００４６】
炭素数6〜10の脂肪族ジカルボン酸化合物としては、アジピン酸、セバシン酸が挙げられ、微粉量の発生を抑制し、粉砕分級収率を向上させる観点から、セバシン酸が好ましい。ここで、カルボン酸化合物とは、カルボン酸及びそれらの酸無水物、アルキル(炭素数1〜4)エステル等の誘導体をさす。好ましい炭素数とは、カルボン酸化合物のカルボン酸部分の炭素数を意味する。
【００４７】
炭素数6〜10の脂肪族ジカルボン酸化合物の含有量は、微粉量の発生を抑制し、粉砕分級収率を向上させる観点及びトナーの低温定着性及び耐高温オフセット性を向上させる観点から、ポリエステルＡのカルボン酸成分中、1.0モル％以上が好ましく、2.0モル％以上がより好ましく、2.5モル％がさらに好ましく、3.0モル％がよりさらに好ましい。また、粉砕時の粉砕圧を低減する観点及びトナーの耐熱保存性を向上させる観点から、ポリエステルＡのカルボン酸成分中、8.0モル％以下が好ましく、6.0モル％以下がより好ましく、5.0モル％以下がさらに好ましく、4.0モル％以下がよりさらに好ましい。これらの観点を総合すると、炭素数6〜10の脂肪族ジカルボン酸化合物の含有量は、ポリエステルＡのカルボン酸成分中、1.0〜8.0モル％が好ましく、2.0〜6.0モル％がより好ましく、2.5〜5.0モル％がさらに好ましく、3.0〜4.0モル％がよりさらに好ましい。
【００４８】
なお、結着樹脂が複数のポリエステルＡを含有する場合、炭素数6〜10の脂肪族ジカルボン酸化合物の含有量は、各ポリエステルＡにおける炭素数6〜10の脂肪族ジカルボン酸化合物の含有量と各ポリエステルＡの重量分率の積の和によって求める。
【００４９】
また、結着樹脂が複数のポリエステルを含有する場合、すべてのポリエステルのカルボン酸成分中の炭素数6〜10の脂肪族ジカルボン酸化合物の含有量は、微粉量の発生を抑制し、粉砕分級収率を向上させる観点及びトナーの低温定着性及び耐高温オフセット性を向上させる観点から、0.5モル％以上が好ましく、1.0モル％以上がより好ましく、1.5モル％以上がさらに好ましく、2.0モル％以上がよりさらに好ましい。また、粉砕時の粉砕圧を低減する観点及びトナーの耐熱保存性を向上させる観点から、すべてのポリエステルのカルボン酸成分中、7.5モル％以下が好ましく、5.5モル％以下がより好ましく、4.0モル％以下がさらに好ましく、3.0モル％以下がよりさらに好ましい。これらの観点を総合すると、炭素数6〜10の脂肪族ジカルボン酸化合物の含有量は、すべてのポリエステルのカルボン酸成分中、0.5〜7.5モル％が好ましく、1.0〜5.5モル％がより好ましく、1.5〜4.0モル％がさらに好ましく、2.0〜3.0モル％がよりさらに好ましい。
【００５０】
なお、すべてのポリエステルのカルボン酸成分中の炭素数6〜10の脂肪族ジカルボン酸化合物の含有量は、各ポリエステルのカルボン酸成分中の炭素数6〜10の脂肪族ジカルボン酸化合物の含有量と各ポリエステルの重量分率の積の和で求めることができる。
【００５１】
ロジン化合物及び炭素数6〜10の脂肪族ジカルボン酸化合物以外のカルボン酸成分として、フマル酸、マレイン酸、コハク酸、グルタル酸等の炭素数3〜5の脂肪族ジカルボン酸化合物や炭素数7〜24のアルキル基又はアルケニル基で置換されたコハク酸化合物等の炭素数11〜24の脂肪族ジカルボン酸化合物、フタル酸、イソフタル酸、テレフタル酸等の芳香族ジカルボン酸化合物、1,2,4-ベンゼントリカルボン酸(トリメリット酸)、1,2,4,5-ベンゼンテトラカルボン酸(ピロメリット酸)等の炭素数4〜10の3価以上の多価カルボン酸化合物が挙げられる。これらの中で、トナーの帯電安定性及び耐熱保存性を向上させる観点から、芳香族ジカルボン酸化合物及び芳香族トリカルボン酸化合物が好ましく、テレフタル酸及びトリメリット酸がより好ましい。
【００５２】
芳香族ジカルボン酸化合物の含有量は、トナーの帯電安定性、耐熱保存性及び耐高温オフセット性を向上させる観点から、ポリエステルＡのカルボン酸成分中、55〜94モル％が好ましく、60〜90モル％がより好ましく、70〜85モル％がさらに好ましい。
【００５３】
芳香族トリカルボン酸化合物の含有量は、トナーの低温定着性、耐高温オフセット性を向上させる観点及び転移温度を向上させる観点から、ポリエステルＡのカルボン酸成分中、3〜20モル％が好ましく、5〜17モル％がより好ましく、10〜14モル％がさらに好ましい。
【００５４】
なお、結着樹脂が複数のポリエステルＡを含有する場合、上記の芳香族ジカルボン酸化合物及び芳香族トリカルボン酸化合物の含有量は、各ポリエステルＡにおけるそれぞれの化合物の含有量と各ポリエステルＡの重量分率の積の和によって求める。
【００５５】
アルコール成分には1価のアルコールが、カルボン酸成分には1価のカルボン酸化合物が、ポリエステルＡの軟化点を調整する観点から、適宜含有されていてもよい。
【００５６】
ポリエステルＡにおけるカルボン酸成分とアルコール成分との当量比（COOH基／OH基）は、ポリエステルＡの酸価を低減する観点から、0.70〜1.10が好ましく、0.75〜1.00がさらに好ましい。
【００５７】
アルコール成分とカルボン酸成分との縮重合反応は、不活性ガス雰囲気中にて、必要に応じて、エステル化触媒、エステル化助触媒、重合禁止剤等の存在下、180〜250℃程度の温度で縮重合させて製造することができる。エステル化触媒としては、酸化ジブチル錫、2-エチルヘキサン酸錫(II)等の錫化合物、チタンジイソプロピレートビストリエタノールアミネート等のチタン化合物等が挙げられ、エステル化助触媒としては、没食子酸等が挙げられる。エステル化触媒の使用量は、アルコール成分とカルボン酸成分の総量100重量部に対して、0.01〜1.5重量部が好ましく、0.1〜10重量部がより好ましい。エステル化助触媒の使用量は、アルコール成分とカルボン酸成分の総量100重量部に対して、0.001〜0.5重量部が好ましく、0.01〜0.1重量部がより好ましい。
【００５８】
ポリエステルＡの軟化点は、トナーの低温定着性及び耐高温オフセット性を向上させる観点から、90〜155℃が好ましい。
【００５９】
結着樹脂が複数のポリエステルＡを含有する場合は、各ポリエステルＡの軟化点と各ポリエステルＡの重量分率の積の和が上記範囲となることが好ましい。
【００６０】
ポリエステルＡの軟化点は、アルコール成分やカルボン酸成分の種類や組成比、触媒量等の調整、反応温度や反応時間、反応圧力等の反応条件の選択によって制御することができる。
【００６１】
ポリエステルＡのガラス転移温度は、トナーの低温定着性及び保存安定性を向上させる観点から、50〜80℃が好ましく、55〜70℃が好ましい。
【００６２】
結着樹脂が複数のポリエステルＡを含有する場合は、各ポリエステルＡのガラス転移温度と各ポリエステルＡの重量分率の積の和が上記範囲内となることが好ましい。
【００６３】
ポリエステルＡのガラス転移温度は、アルコール成分やカルボン酸成分の種類や組成比等によって制御することができる。
【００６４】
ポリエステルＡの酸価は、トナーの帯電安定性、耐熱保存性及び耐高温オフセット性を向上させる観点から、30mgKOH/g以下が好ましく、25mgKOH/g以下がより好ましい。
【００６５】
ポリエステルの酸価は、アルコール成分やカルボン酸成分の種類や組成比、触媒量等の調整、反応温度や反応時間、反応圧力等の反応条件の選択によって制御することができる。
【００６６】
本発明に用いるポリエステルＢは、式(Ia)：
【００６７】
【化４】
0005822391.tif 000005
【００６８】
（式中、Ｒ1Ｏ及びＯＲ1はオキシエチレン基であり、ｍ及びｎはエチレンオキサイドの付加モル数を示し、それぞれ正の数であり、ｍとｎの和の平均値は1〜8である）
で表されるビスフェノールＡのエチレンオキサイド付加物(BPA-EO)を含有するアルコール成分とカルボン酸成分とを縮重合させて得られるポリエステルである。
【００６９】
式(Ia)において、ｍとｎの和の平均値は1〜8であり、好ましくは1〜5であり、より好ましくは1.5〜3である。
【００７０】
式(Ia)で表されるBPA-EOの含有量は、微粉量の発生を抑制し、粉砕分級収率を向上させる観点から、ポリエステルＢのアルコール成分中、45モル％以上であり、50モル％以上がより好ましく、55モル％以上がさらに好ましい。また、粉砕時の粉砕圧を低減する観点及びトナーの耐熱保存性を向上させる観点から、ポリエステルＢのアルコール成分中、95モル％以下が好ましく、90モル％以下がより好ましく、85モル％以下がさらに好ましく、80モル％以下がよりさらに好ましい。これらの観点を総合すると、式(Ia)で表されるBPA-EOの含有量は、ポリエステルＢのアルコール成分中、45〜100モル％が好ましく、45〜95モル％がより好ましく、45〜90モル％がさらに好ましく、50〜85モル％がよりさらに好ましく、55〜80モル％がよりさらに好ましい。
【００７１】
なお、結着樹脂が複数のポリエステルＢを含有する場合、式(Ia)で表されるBPA-EOの含有量は、各ポリエステルＢにおける式(Ia)で表されるBPA-EOの含有量と各ポリエステルＢの重量分率の積の和によって求める。
【００７２】
式(Ia)で表されるBPA-EO以外のアルコール成分としては、粉砕時の粉砕圧を低減し、微粉量の発生を抑制し、粉砕分級収率を向上させる観点及びトナーの耐熱保存性を向上させる観点から、式(Ib)：
【００７３】
【化５】
0005822391.tif 000006
【００７４】
（式中、Ｒ2Ｏ及びＯＲ2はオキシプロピレン基であり、ｓ及びｔはプロピレンオキサイドの付加モル数を示し、それぞれ正の数であり、ｓとｔの和の平均値は1〜8である）
で表されるビスフェノールＡのプロピレンオキサイド付加物(BPA-PO)が好ましい。
【００７５】
式(Ib)において、ｓとｔの和の平均値は1〜8であり、好ましくは1〜5であり、より好ましくは1.5〜3である。
【００７６】
式(Ib)で表されるBPA-POの含有量は、微粉量の発生を抑制し、粉砕分級収率を向上させる観点から、ポリエステルＢのアルコール成分中、55モル％以下が好ましく、50モル％以下がより好ましく、45モル％以下がさらに好ましい。また、粉砕時の粉砕圧を低減する観点及びトナーの耐熱保存性を向上させる観点から、ポリエステルＢのアルコール成分中、5モル％以上が好ましく、10モル％以上がより好ましく、15モル％以上がさらに好ましく、20モル％以上がよりさらに好ましい。これらの観点を総合すると、式(Ib)で表されるBPA-POの含有量は、ポリエステルＢのアルコール成分中、5〜55モル％が好ましく、10〜55モル％がより好ましく、15〜50モル％がさらに好ましく、20〜45モル％がよりさらに好ましい。
【００７７】
なお、結着樹脂が複数のポリエステルＢを含有する場合、式(Ib)で表されるBPA-POの含有量は、各ポリエステルＢにおける式(Ib)で表されるBPA-POの含有量と各ポリエステルＢの重量分率の積の和によって求める。
【００７８】
式(Ia)で表されるBPA-EOと式(Ib)で表されるBPA-POの総含有量は、粉砕時の粉砕圧を低減し、微粉量の発生を抑制し、粉砕分級収率を向上させる観点及びトナーの耐熱保存性を向上させる観点から、ポリエステルＢのアルコール成分中、80モル％以上が好ましく、90モル％以上がより好ましく、95モル％以上がさらに好ましく、実質的に100モル％がよりさらに好ましい。
【００７９】
式(Ia)で表されるBPA-EO及び式(Ib)で表されるBPA-PO以外のアルコール成分として、炭素数2〜10の脂肪族ジオール、水素添加ビスフェノールＡ等の2価アルコールやソルビトール、1,4-ソルビタン、ペンタエリスリトール、グリセロール、トリメチロールプロパン等の炭素数3〜10の3価以上の多価アルコールが挙げられる。
【００８０】
ポリエステルＢのカルボン酸成分として、マロン酸、フマル酸、マレイン酸、コハク酸、グルタル酸、アジピン酸、セバシン酸や炭素数１〜20のアルキル基又はアルケニル基で置換されたコハク酸化合物等の炭素数3〜30、好ましくは炭素数2〜20の脂肪族ジカルボン酸化合物、フタル酸、イソフタル酸、テレフタル酸等の芳香族ジカルボン酸化合物、1,2,4-ベンゼントリカルボン酸(トリメリット酸)、1,2,4,5-ベンゼンテトラカルボン酸(ピロメリット酸)等の炭素数4〜10の3価以上の多価カルボン酸化合物が挙げられる。これらの中で、トナーの帯電安定性、耐熱保存性及び耐高温オフセット性を向上させる観点から、芳香族ジカルボン酸化合物が好ましく、テレフタル酸がより好ましい。
【００８１】
アルコール成分には1価のアルコールが、カルボン酸成分には1価のカルボン酸化合物が、ポリエステルＢの軟化点を調整する観点から、適宜含有されていてもよい。
【００８２】
ポリエステルＢにおけるカルボン酸成分とアルコール成分との当量比（COOH基／OH基）は、ポリエステルＢの酸価を低減する観点から、0.70〜1.10が好ましく、0.75〜1.00がさらに好ましい。
【００８３】
ポリエステルＢは、ポリエステルＡに記載した方法と同様に製造することができる。
【００８４】
ポリエステルＢの軟化点は、トナーの低温定着性及び耐高温オフセット性を向上させる観点から、90〜155℃が好ましい。
【００８５】
結着樹脂が複数のポリエステルＢを含有する場合は、各ポリエステルＢの軟化点と各ポリエステルＢの重量分率の積の和が上記範囲となることが好ましい。
【００８６】
ポリエステルＢの軟化点は、アルコール成分やカルボン酸成分の種類や組成比、触媒量等の調整、反応温度や反応時間、反応圧力等の反応条件の選択によって制御することができる。
【００８７】
ポリエステルＢのガラス転移温度は、トナーの低温定着性及び保存安定性を向上させる観点から、50〜80℃が好ましく、55〜70℃が好ましい。
【００８８】
結着樹脂が複数のポリエステルＢを含有する場合は、各ポリエステルＢのガラス転移温度と各ポリエステルＢの重量分率の積の和が上記範囲内となることが好ましい。
【００８９】
ポリエステルＢのガラス転移温度は、アルコール成分やカルボン酸成分の種類や組成比等によって制御することができる。
【００９０】
ポリエステルＢの酸価は、トナーの帯電安定性、耐熱保存性及び耐高温オフセット性を向上させる観点から、20mgKOH/g以下が好ましく、10mgKOH/g以下がより好ましい。
【００９１】
ポリエステルの酸価は、アルコール成分やカルボン酸成分の種類や組成比、触媒量等の調整、反応温度や反応時間、反応圧力等の反応条件の選択によって制御することができる。
【００９２】
本発明に用いる結着樹脂は、トナーの低温定着性と耐高温オフセット性を向上させる観点から、軟化点の異なる２種以上のポリエステルを含有することが好ましい。
【００９３】
軟化点が高い方のポリエステルＨと軟化点が低い方のポリエステルＬの軟化点の差は、トナーの低温定着性と耐高温オフセット性を向上させる観点から、10℃以上が好ましく、20〜60℃がより好ましく、30〜50℃がさらに好ましい。
【００９４】
ポリエステルＨの軟化点は、粉砕時に粉砕圧を低減し、微粉量の発生を抑制し、粉砕分級収率を向上させる観点及びトナーの低温定着性、耐高温オフセット性及び耐熱保存性を向上させる観点から、125〜155℃が好ましく、130〜150℃がより好ましい。
【００９５】
結着樹脂が複数のポリエステルＨを含有する場合は、各ポリエステルＨの軟化点と各ポリエステルＨの重量分率の積の和が上記範囲となることが好ましく、各ポリエステルが上記範囲となることがより好ましい。
【００９６】
ポリエステルＬの軟化点は、粉砕時に粉砕圧を低減し、微粉量の発生を抑制し、粉砕分級収率を向上させる観点及びトナーの低温定着性、耐高温オフセット性及び耐熱保存性を向上させる観点から、90〜125℃が好ましく、90〜110℃がより好ましい。
【００９７】
結着樹脂が複数のポリエステルＬを含有する場合は、各ポリエステルＬの軟化点と各ポリエステルＬの重量分率の積の和が上記範囲となることが好ましく、各ポリエステルが上記範囲となることがより好ましい。
【００９８】
ポリエステルの軟化点は、アルコール成分やカルボン酸成分の種類や組成比、触媒量等の調整、反応温度や反応時間、反応圧力等の反応条件の選択によって制御することができる。
【００９９】
本発明に用いる結着樹脂において、粉砕時に粉砕圧を低減する観点から、ポリエステルＨ及びポリエステルＬの少なくともいずれか一方がポリエステルＡであるのが好ましく、ポリエステルＨがポリエステルＡであり、ポリエステルＬがポリエステルＢであることがより好ましい。
【０１００】
さらに、トナーの耐熱保存性を向上させる観点から、ポリエステルＬは、炭素数2〜6の脂肪族ジオールを含有するアルコール成分と、ロジン化合物を含有し、炭素数6〜10の脂肪族ジカルボン酸化合物を含有しないカルボン酸成分とを縮重合させて得られるポリエステルＣを含有していることが好ましい。
【０１０１】
ポリエステルＣのアルコール成分の好ましい態様は、ポリエステルＡのアルコール成分と同様である。
【０１０２】
ポリエステルＣのカルボン酸成分において、ロジン化合物の種類、物性等、及びポリエステルＣのカルボン酸成分中の含有量の好ましい態様は、ポリエステルＡのカルボン酸成分と同様である。
【０１０３】
ポリエステルＣのカルボン酸成分は、炭素数6〜10の脂肪族ジカルボン酸化合物を含有していないことが好ましく、含有していても、その含有量は、1モル％以下が好ましく、0.1モル％以下がより好ましく、0.01モル％以下がさらに好ましい。
【０１０４】
ロジン化合物以外のカルボン酸成分は、炭素数6〜10の脂肪族ジカルボン酸化合物を含有しないこと以外は、ポリエステルＡのカルボン酸成分と同様であり、トナーの帯電安定性及び耐熱保存性を向上させる観点から、芳香族ジカルボン酸化合物及び芳香族トリカルボン酸化合物が好ましく、テレフタル酸及びトリメリット酸がより好ましい。
【０１０５】
芳香族ジカルボン酸化合物の含有量は、トナーの帯電安定性、耐熱保存性及び耐高温オフセット性を向上させる観点から、ポリエステルＣのカルボン酸成分中、50〜95モル％が好ましく、80〜95モル％がより好ましく、85〜95モル％がさらに好ましい。
【０１０６】
芳香族トリカルボン酸化合物の含有量は、トナーの低温定着性、耐高温オフセット性を向上させる観点及び転移温度を向上させる観点から、ポリエステルＣのカルボン酸成分中、3〜20モル％が好ましく、3〜15モル％がより好ましく、3〜6モル％がさらに好ましい。
【０１０７】
なお、結着樹脂が複数のポリエステルＣを含有する場合、上記の芳香族ジカルボン酸化合物及び芳香族トリカルボン酸化合物の含有量は、各ポリエステルＣにおけるそれぞれの化合物の含有量と各ポリエステルＣの重量分率の積の和によって求める。
【０１０８】
ポリエステルＣにおけるカルボン酸成分とアルコール成分との当量比、製造方法の好ましい態様は、ポリエステルＡと同様である。
【０１０９】
ポリエステルＣのガラス転移温度は、トナーの低温定着性及び保存安定性を向上させる観点から、50〜80℃が好ましく、55〜65℃が好ましい。
【０１１０】
結着樹脂が複数のポリエステルＣを含有する場合は、各ポリエステルＣのガラス転移温度と各ポリエステルＣの重量分率の積の和が上記範囲内となることが好ましい。
【０１１１】
ポリエステルＣのガラス転移温度は、アルコール成分やカルボン酸成分の種類や組成比等によって制御することができる。
【０１１２】
ポリエステルＣの酸価は、トナーの帯電安定性、耐熱保存性及び耐高温オフセット性を向上させる観点から、30mgKOH/g以下が好ましく、25mgKOH/g以下がより好ましい。
【０１１３】
ポリエステルの酸価は、アルコール成分やカルボン酸成分の種類や組成比、触媒量等の調整、反応温度や反応時間、反応圧力等の反応条件の選択によって制御することができる。
【０１１４】
ポリエステルＡの含有量は、粉砕時の粉砕圧を低減し、微粉量の発生を抑制し、粉砕分級収率を向上させる観点及びトナーの低温定着性、耐高温オフセット性及び耐熱保存性を向上させる観点から、結着樹脂中、51〜92重量％が好ましく、58〜80重量％がより好ましく、65〜73重量％がさらに好ましく、67〜71重量％がよりさらに好ましい。
【０１１５】
ポリエステルＢの含有量は、粉砕時の粉砕圧を低減し、微粉量の発生を抑制し、粉砕分級収率を向上させる観点及びトナーの低温定着性、耐熱保存性を向上させる観点から、結着樹脂中、4重量％以上であり、5重量％以上が好ましく、7重量％以上がより好ましい。また、粉砕時の粉砕圧を低減する観点及びトナーの低温定着性を向上させる観点から、結着樹脂中、20重量％以下であり、15重量％以下が好ましく、13重量％以下がより好ましく、11重量％以下がさらに好ましい。これらの観点を総合すると、ポリエステルＢの含有量は、結着樹脂中、4〜20重量％であり、5〜15重量％が好ましく、5〜13重量％がより好ましく、7〜11重量％がさらに好ましい。
【０１１６】
ポリエステルＡとポリエステルＢの合計の含有量は、粉砕時の粉砕圧を低減し、微粉量の発生を抑制し、粉砕分級収率を向上させる観点及びトナーの低温定着性、耐高温オフセット性及び耐熱保存性を向上させる観点から、結着樹脂中、60重量％以上であることが好ましく、65〜95重量％がより好ましく、70〜90重量％がさらに好ましく、75〜85重量％がよりさらに好ましい。
【０１１７】
ポリエステルＣの含有量は、粉砕時の粉砕圧を低減し、微粉量の発生を抑制し、粉砕分級収率を向上させる観点及びトナーの低温定着性、耐高温オフセット性及び耐熱保存性を向上させる観点から、結着樹脂中、4〜29重量％であり、15〜27重量％が好ましく、18〜26重量％がより好ましく、20〜24重量％がさらに好ましい。
【０１１８】
ポリエステルＡとポリエステルＣの合計の含有量は、粉砕時の粉砕圧を低減し、微粉量の発生を抑制し、粉砕分級収率を向上させる観点及びトナーの低温定着性、耐熱保存性を向上させる観点から、結着樹脂中、96重量％以下が好ましく、95重量％以下がより好ましく、93重量％以下がさらに好ましい。また、粉砕時の粉砕圧を低減する観点及びトナーの低温定着性を向上させる観点から、結着樹脂中、80重量％以上が好ましく、85重量％以上がより好ましく、87重量％以上がさらに好ましく、89重量％以上がよりさらに好ましい。これらの観点を総合すると、ポリエステルＡとポリエステルＣの合計の含有量は、結着樹脂中、80〜96重量％が好ましく、85〜95重量％がより好ましく、87〜95重量％がさらに好ましく、89〜93重量％がよりさらに好ましい。
【０１１９】
ポリエステルＡとポリエステルＣの重量比（ポリエステルＡ／ポリエステルＣ）は、粉砕時に粉砕圧を低減し、微粉量の発生を抑制し、粉砕分級収率を向上させる観点及びトナーの低温定着性、耐高温オフセット性及び耐熱保存性を向上させる観点から、30/70〜95/5が好ましく、50/50〜90/10がより好ましく、60/40〜85/15がさらに好ましく、70/30〜80/20がよりさらに好ましい。
【０１２０】
結着樹脂は、本発明の効果が損なわれない範囲において、ポリエステルＡ、ポリエステルＢ及びポリエステルＣ以外の他の樹脂が含有されていてもよいが、ポリエステルＡ、ポリエステルＢ及びポリエステルＣの合計の含有量は、粉砕時に粉砕圧を低減し、微粉量の発生を抑制し、粉砕分級収率を向上させる観点及びトナーの低温定着性、耐高温オフセット性及び耐熱保存性を向上させる観点から、結着樹脂中、80重量％以上が好ましく、90重量％以上がより好ましく、95重量％以上がさらに好ましく、実質的に100重量％であることがよりさらに好ましい。他の結着樹脂としては、ポリエステルＡ、ポリエステルＢ及びポリエステルＣ以外のポリエステル、ビニル系樹脂、エポキシ樹脂、ポリカーボネート、ポリウレタン等が挙げられる。
【０１２１】
なお、本発明において、ポリエステルは、実質的にその特性を損なわない程度に変性されたポリエステルであってもよい。変性されたポリエステルとしては、例えば、特開平１１−１３３６６８号公報、特開平１０−２３９９０３号公報、特開平８−２０６３６号公報等に記載の方法によりフェノール、ウレタン、エポキシ等によりグラフト化やブロック化したポリエステルをいう。
【０１２２】
＜着色剤＞
本発明において、着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン−Bベース、ソルベントレッド49、ソルベントレッド146、ソルベントブルー35、キナクリドン、カーミン6B、イソインドリン、ジスアゾエロー等を用いることができ、本発明のトナーは、黒トナー、カラートナーのいずれであってもよい。粉砕時に粉砕圧を低減し、微粉量の発生を抑制し、粉砕分級収率を向上させる観点から、カーボンブラックが好ましい。
【０１２３】
トナー中の着色剤の含有量は、トナーの印字濃度を向上させる観点及び定着性を向上させる観点から、結着樹脂100重量部に対して、1〜20重量部が好ましく、2〜10重量部がより好ましく、3〜8重量部がさらに好ましい。
【０１２４】
本発明の方法により得られるトナーは、結着樹脂及び着色剤以外に、荷電制御剤、離型剤等を含有していてもよい。
【０１２５】
＜荷電制御剤＞
荷電制御剤として、正電性荷電制御剤、負電性荷電制御剤のいずれも用いることができるが、カラートナーには色相を損なわない荷電制御剤を用いることが好ましい。一方、黒トナーに関しては有色の荷電制御剤も用いることができる。
【０１２６】
正帯電性荷電制御剤としては、ニグロシン染料、例えば「ボントロンN-01」、「ボントロンN-04」、「ボントロンN-07」(以上、オリエント化学工業社製)、「CHUO CCA-3」(中央合成社製)等；3級アミンを側鎖として含有するトリフェニルメタン系染料；4級アンモニウム塩化合物、例えば「ボントロンP-51」(オリエント化学工業社製)、「TP-415」(保土谷化学工業社製)、セチルトリメチルアンモニウムブロミド、「COPY CHARGE PXVP435」(クラリアント社製)等が挙げられる。
【０１２７】
前記正帯電性荷電制御剤のなかでは、カラートナーには、色相を損なわない観点及びトナーの帯電量を適正にする観点から、4級アンモニウム塩化合物が好ましく、式(III)：
【０１２８】
【化６】
0005822391.tif 000007
【０１２９】
で表される4級アンモニウム塩化合物がより好ましい。なお、式(III)で表される4級アンモニウム塩化合物の市販品としては、例えば、前記「ボントロンP-51」がある。
【０１３０】
一方、黒トナーには、トナーの帯電量を適正にする観点からは、ニグロシン染料が好ましい。
【０１３１】
ニグロシン染料は、一般に金属触媒存在下でのニトロベンゼンとアニリンとの縮重合により得られる多数の成分からなる黒色の混合物であり、その構造は十分に明らかにされていないが、樹脂酸等による変成品も含めて、市販のニグロシン染料としては、前記の「ボントロン N-01」、「ボントロン N-04」及び「ボントロン N-07」以外に、「ニグロシンベースEX」、「オイルブラックBS」、「オイルブラックSO」、「ボントロン N-09」、「ボントロン N-11」、「ボントロン N-21」（以上、オリエント化学工業社製）、「ニグロシン」（池田化学社製）、「スピリットブラック No.850」、「スピリットブラック No.900」（以上、住友化学社製）等が挙げられる。
【０１３２】
負帯電性荷電制御剤としては、含金属アゾ染料、例えば「ボントロンS-28」(オリエント化学工業社製)、「T-77」(保土谷化学工業社製)、「ボントロンS-34」(オリエント化学工業社製)、「アイゼンスピロンブラックTRH」(保土谷化学工業社製)等；銅フタロシアニン染料；サリチル酸のアルキル誘導体の金属錯体、例えば「ボントロンE-81」、「ボントロンE-84」、「ボントロンE-304」(以上、オリエント化学工業社製)等；ニトロイミダゾール誘導体；ベンジル酸ホウ素錯体、例えば、「LR-147」(日本カーリット社製)等；無金属系荷電調整剤、例えば「ボントロンF-21」、「ボントロンE-89」(以上、オリエント化学工業社製)、「T-8」(保土ヶ谷化学工業社製)等が挙げられる。
【０１３３】
トナー中の荷電制御剤の含有量は、トナーの低温定着性を向上させる観点及び帯電量を適正にする観点から、結着樹脂100重量部に対して、0.5〜8重量部が好ましく、1〜5重量部がより好ましい。
【０１３４】
＜離型剤＞
離型剤としては、低分子量ポリプロピレン、低分子量ポリエチレン、低分子量ポリプロピレンポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸アミド類、脂肪酸類、高級アルコール類、脂肪酸金属塩等が挙げられる。これらは単独で又は2種以上を混合して用いられていてもよい。
【０１３５】
離型剤の融点は、トナーの低温定着性と耐高温オフセット性を向上させる観点から、60〜160℃が好ましく、60〜150℃がより好ましい。
【０１３６】
離型剤の含有量は、結着樹脂100重量部に対して、トナーの保存安定性を向上させる観点から、10重量部以下が好ましく、8重量部以下がより好ましく、7重量部以下がさらに好ましい。また、トナーの低温定着性と耐高温オフセット性を向上させる観点から、0.5重量部以上が好ましく、1.0重量部以上がより好ましく、1.5重量部以上がさらに好ましい。したがって、これらの観点を総合すると、離型剤の含有量は、0.5〜10重量部が好ましく、1.0〜8重量部より好ましく、1.5〜7重量部がさらに好ましい。また、トナーをオイルレス定着させる観点から、2.0重量部以上が好ましく、2.5重量部以上がより好ましく、3.0重量部以上がさらに好ましい。したがって、これらの観点を総合すると、離型剤の含有量は、2.0〜10重量部が好ましく、2.5〜8重量部より好ましく、3.0〜7重量部がさらに好ましい。
【０１３７】
＜他の成分＞
本発明の製造方法により得られるトナーは、さらに、トナー粒子中に磁性粉、流動性向上剤、導電性調整剤、体質顔料、繊維状物質等の補強充填剤、酸化防止剤、老化防止剤、クリーニング性向上剤等の添加剤を適宜含有していてもよい。
【０１３８】
＜トナー製造方法＞
本発明のトナーの製造方法は、本発明の効果を十分に発揮させる観点から、
工程１：少なくとも結着樹脂と着色剤とを含む成分を溶融混練して溶融混練物を得る工程、及び
工程２：得られた溶融混練物を粉砕し、分級する工程
を含む。具体的には、結着樹脂、着色剤、荷電制御剤、離型剤等の原料をヘンシェルミキサー等の混合機で均一に混合した後、溶融混練し、冷却後、粉砕、分級を行ってトナー粒子を製造することができる。
【０１３９】
工程１における、少なくとも結着樹脂と着色剤を含む原料の溶融混練は、密閉式ニーダー、1軸もしくは2軸の押出機、連続式オープンロール型混練機等の公知の混練機を用いて行うことができるが、混練の繰り返しや分散助剤の使用をしなくても、結着樹脂に荷電制御剤等のトナー原料を効率よく高分散させることができる観点から、ロールの軸方向に沿って設けられた供給口と混練物排出口を備えた連続式オープンロール型混練機を用いることが好ましい。
【０１４０】
トナー原料は、予めヘンシェルミキサー、スーパーミキサー等を用いて均一に混合した後、オープンロール型混練機に供することが好ましく、1箇所の供給口から混練機に供給してもよく、複数の供給口から分割して混練機に供給してもよい。操作の簡便性及び装置の簡略化の観点からは、1箇所の供給口から混練機に供給することが好ましい。
【０１４１】
連続式オープンロール型混練機とは、混練部が密閉されておらず開放されているものをいい、混練の際に発生する混練熱を容易に放熱することができる。また、連続式オープンロール型混練機は、少なくとも2本のロールを備えた混練機であることが望ましく、本発明に用いられる連続式オープンロール型混練機は、周速度の異なる2本のロール、即ち、周速度の高い高回転側ロールと周速度の低い低回転側ロールとの2本のロールを備えた混練機である。本発明においては、荷電制御剤等のトナー原料の結着樹脂への分散性を向上させる観点から、高回転側ロールは加熱ロール、低回転側ロールは冷却ロールであることが望ましい。
【０１４２】
ロールの温度は、例えば、ロール内部に通す熱媒体の温度により調整することができ、各ロールには、ロール内部を2以上に分割して温度の異なる熱媒体を通じてもよい。
【０１４３】
高回転側ロールの原料投入側端部温度は100〜160℃が好ましく、低回転側ロールの原料投入側端部温度は35〜100℃が好ましい。
【０１４４】
高回転側ロールは、原料投入側端部と混練物排出側端部の設定温度の差が、混練物のロールからの脱離防止の観点から、20〜60℃であることが好ましく、20〜50℃であることがより好ましく、30〜50℃であることがさらに好ましい。低回転側ロールは、原料投入側端部と混練物排出側端部の設定温度の差が、荷電制御剤等のトナー原料の結着樹脂への分散性を向上させる観点から、0〜50℃であることが好ましく、0〜40℃であることがより好ましく、0〜20℃であることがさらに好ましい。
【０１４５】
高回転側ロールの周速度は、2〜100m/minであることが好ましく、10〜75m/minがより好ましく、25〜50m/minであることがさらに好ましい。低回転側ロールの周速度は1〜90m/minが好ましく、5〜60m/minがより好ましく、15〜30m/minがさらに好ましい。また、2本のロールの周速度の比(低回転側ロール／高回転側ロール)は、1/10〜9/10が好ましく、3/10〜8/10がより好ましい。
【０１４６】
ロールの構造、大きさ、材料等は特に限定されず、ロール表面も、平滑、波型、凸凹型等のいずれであってもよいが、混練シェアを高めるために、各ロールの表面には複数の螺旋状の溝が刻んであることが好ましい。
【０１４７】
工程２における溶融混練物の粉砕は、多段階に分けて行ってもよい。例えば、溶融混練物を、1〜5mm程度に粗粉砕した後、さらに所望の粒径に微粉砕してもよい。
【０１４８】
粉砕に用いられる粉砕機は特に限定されないが、例えば、粗粉砕に好適に用いられる粉砕機としては、ハンマーミル、アトマイザー、ロートプレックス等が挙げられる。また、微粉砕に好適に用いられる粉砕機としては、衝突板式ジェットミル、流動層式ジェットミル、回転型機械ミル等が挙げられる。溶融混練物の過粉砕を抑制する観点から衝突板式ジェットミルを用いることが望ましい。
【０１４９】
分級に用いられる分級機としては、風力分級機、慣性式分級機、篩式分級機等が挙げられる。分級工程の際、粉砕が不十分で除去された粉砕物は再度粉砕工程に供してもよい。
【０１５０】
＜外添処理工程＞
本発明のトナーの製造方法は、粉砕、分級工程後、得られたトナー粒子(トナー母粒子)をさらに外添剤と混合する工程を含むことが好ましい。
【０１５１】
外添剤としては、例えば、シリカ、アルミナ、チタニア、ジルコニア、酸化錫、酸化亜鉛等の無機微粒子や、メラミン系樹脂微粒子、ポリテトラフルオロエチレン樹脂微粒子等の有機微粒子が挙げられる。なかでも、シリカを併用することが好ましく、平均粒子径が20nm未満のシリカと20nm以上のシリカを、90/10〜10/90の重量比で併用することがさらに好ましい。
【０１５２】
トナー母粒子と外添剤との混合には、回転羽根等の攪拌具を備えた混合機を用いることが好ましく、ヘンシェルミキサー、スーパーミキサー等の高速混合機が好ましく、ヘンシェルミキサーがより好ましい。
【０１５３】
＜トナーの体積中位粒径＞
トナーの体積中位粒径(Ｄ50)は、トナーの画像品質を向上させる観点から、3〜15μmが好ましく、4〜12μmがより好ましく、6〜9μmがさらに好ましい。なお、本明細書において、体積中位粒径(Ｄ50)とは、体積分率で計算した累積体積頻度が粒径の小さい方から計算して50％になる粒径を意味する。また、トナーが外添剤で処理されている場合には、トナー母粒子の体積中位粒径とする。
【０１５４】
本発明の方法により得られるトナーは、そのまま一成分現像用トナーとして、又はキャリアと混合して用いられる二成分現像用トナーとして、それぞれ一成分現像方式又は二成分現像方式の画像形成装置に用いることができる。
【実施例】
【０１５５】
〔樹脂の軟化点〕
フローテスター（島津製作所、CFT-500D）を用い、1gの試料を昇温速度6℃/分で加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【０１５６】
〔樹脂のガラス転移温度〕
示差走査熱量計（ティー・エイ・インスツルメント・ジャパン社製、Q-100）を用いて、試料0.01〜0.02gをアルミパンに計量し、200℃まで昇温し、その温度から降温速度10℃/分で0℃まで冷却した。次に試料を昇温速度10℃/分で昇温し測定した。吸熱の最高ピーク温度以下のベースラインの延長線とピークの立ち上がり部分からピークの頂点までの最大傾斜を示す接線との交点の温度をガラス転移温度とする。
【０１５７】
〔樹脂及びロジン化合物の酸価〕
JIS K0070の方法により測定する。但し、測定溶媒のみJIS K0070の規定のエタノールとエーテルの混合溶媒から、アセトンとトルエンの混合溶媒(アセトン：トルエン＝1:1(容量比))に変更する。
【０１５８】
〔ロジン化合物の軟化点〕
(1)  試料の調製
ロジン10gを、170℃で2時間ホットプレートで溶融する。その後、開封状態で温度25℃、相対湿度50％の環境下で1時間自然冷却させ、コーヒーミル（National MK-61M）で10秒間粉砕する。
(2)  測定
フローテスター（島津製作所、CFT-500D）を用い、1gの試料を昇温速度6℃/分で加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【０１５９】
〔ロジン化合物の引火点〕
JIS K2265の方法であるクリーブランド開放式引火点試験により求める。
【０１６０】
〔離型剤の融点〕
示差走査熱量計(ティー・エイ・インスツルメント・ジャパン社製、DSC Q20)を用いて昇温速度10℃／分で200℃まで昇温し、その温度から降温速度5℃／分で-10℃まで冷却したサンプルを昇温速度10℃／分で180℃まで昇温し、そこで得られた融解吸熱カーブから観察される吸熱の最高ピーク温度を離型剤の融点とした。
【０１６１】
〔外添剤の平均粒子径〕
走査型電子顕微鏡(SEM)写真から500個の粒子の粒径(長径と短径の平均値)を測定し、それらの平均値を平均粒子径とする。
【０１６２】
〔トナーの体積中位粒径（Ｄ50）〕
測定機：コールターマルチサイザーII（ベックマンコールター社製）
アパチャー径：100μm
解析ソフト：コールターマルチサイザーアキュコンプ バージョン 1.19（ベックマンコールター社製）
電解液：アイソトンII（ベックマンコールター社製）
分散液：エマルゲン109Ｐ(花王社製、ポリオキシエチレンラウリルエーテル、HLB：13.6)を5重量％の濃度となるよう前記電解液に溶解させる。
分散条件：前記分散液5mlに測定試料10mgを添加し、超音波分散機にて1分間分散させ、その後、前記電解液25mlを添加し、さらに、超音波分散機にて1分間分散させて、試料分散液を調製する。
測定条件：前記電解液100mlに、3万個の粒子の粒径を20秒間で測定できる濃度となるように、前記試料分散液を加え、3万個の粒子を測定し、その粒度分布から体積中位粒径(Ｄ50)を求める。
【０１６３】
［ロジン製造例１］（ロジン化合物２）
ロジン化合物１（未精製トール油ロジン、ハリマ化成社製  HARTALL R-WW、軟化点73℃、酸価169mgKOH/g、引火点198℃）を精製し、ロジン化合物２を得た。
分留管、還流冷却器及び受器を装備した2000ml容の蒸留フラスコに1000gのロジン化合物１を加え、13.3kPaの減圧下で蒸留を行い、195〜250℃での留出分を主留分として採取し、ロジン化合物２を得た。ロジン化合物２の軟化点は75℃、酸価は166mgKOH/g、引火点は199℃である。
【０１６４】
ロジン化合物２ 20ｇをコーヒーミル（National MK-61M）で5秒間粉砕し、目開き1mmの篩いを通したものをヘッドスペース用バイアル(20ml)に0.5ｇ測りとった。ヘッドスペースガスをサンプリングして、ロジン化合物２中の不純物を、ヘッドスペースＧＣ−ＭＳ法により分析した結果を表１に示す。
【０１６５】
〔ヘッドスペースＧＣ−ＭＳ法の測定条件〕
Ａ．ヘッドスペースサンプラー（Agilent社製、HP7694）
サンプル温度  ：  200℃
ループ温度  ：  200℃
トランスファーライン温度  ：  200℃
サンプル加熱平衡時間  ：  30min
バイアル加圧ガス  ：  ヘリウム(He)
バイアル加圧時間  ：  0.3min
ループ充填時間  ：  0.03min
ループ平衡時間  ：  0.3min
注入時間  ：  1min
【０１６６】
Ｂ．GC(ガスクロマトグラフィー)（Agilent社製、HP6890）
分析カラム  ：  DB-1(60ｍ-320μｍ-5μｍ)
キャリアー  ：  ヘリウム(He)
流量条件  ：  1ml/min
注入口温度  ：  210℃
カラムヘッド圧  ：  34.2kPa
注入モード  ：  split
スプリット比  ：  10:1
オーブン温度条件  ：  45℃(3min)-10℃/min-280℃(15min)
【０１６７】
Ｃ．MS(質量分析法)（Agilent社製、HP5973）
イオン化法  ：  EI(電子衝撃)法
インターフェイス温度  ：  280℃
イオン源温度  ：  230℃
四重極温度  ：  150℃
検出モード  ：  Scan  29-350m/s
【０１６８】
【表１】
0005822391.tif 000008
【０１６９】
［樹脂製造例１］（樹脂Ａ〜Ｋ）
表２に示す無水トリメリット酸以外の原料モノマー及びエステル化触媒を、窒素導入管、98℃の熱水を通した分留管を装備した脱水管、攪拌器及び熱電対を装備した5リットル容の四つ口フラスコに入れ、窒素雰囲気下、室温から180℃まで約2時間掛けて昇温し、その後180℃から210℃まで10℃/hrで昇温し、さらに、210℃で反応率が90％に到達するまで反応させた。その後、無水トリメリット酸を添加して、210℃で1時間常圧にて反応させた後、20kPaにて所定の軟化点に達するまで反応を行い、樹脂Ａ〜Ｋを得た。樹脂Ａ〜Ｋの物性を表２に示す。なお、反応率とは、生成反応水量／理論生成水量×100の値をいう。
【０１７０】
【表２】
0005822391.tif 000009
【０１７１】
［樹脂製造例２］（樹脂ａ〜e）
表３に示す原料モノマー及びエステル化触媒を、窒素導入管、脱水管、攪拌器及び熱電対を装備した5リットル容の四つ口フラスコに入れ、窒素雰囲気下、235℃で反応率が90％に到達するまで反応させた。その後、210℃に冷却して20kPaの減圧状態にて、所定の軟化点に達するまで反応を行い、樹脂ａ〜ｅを得た。樹脂ａ〜ｅの物性を表３に示す。
【０１７２】
【表３】
0005822391.tif 000010
【０１７３】
［トナー製造例］
実施例１〜１４及び比較例１〜４（実施例１１、１２は参考例である）
表４に示す結着樹脂100重量部、着色剤「ECB-301」(大日精化社製、フタロシアニンブルー(P.B.15:3))4.0重量部 、正帯電性荷電制御剤「ボントロン P-51」(オリエント化学工業社製)2.0重量部、離型剤「三井ハイワックス NP055」(三井化学社製、融点：140℃)2.0重量部及び離型剤「サゾールワックス SP105」(加藤洋行社製、融点：117℃)1.0重量部をヘンシェルミキサーを用いて1分間混合後、以下に示す条件で溶融混練した。
【０１７４】
連続式二本オープンロール型混練機「ニーデックス」(三井鉱山社製、ロール外径：14cm、有効ロール長：80cm)を使用した。連続式二本オープンロール型混練機の運転条件は、高回転側ロール(フロントロール)周速度32.4m/min、低回転側ロール(バックロール)周速度21.7m/min、ロール間隙0.1mmであった。ロール内の加熱媒体温度及び冷却媒体温度は、高回転側ロールの原料投入側が135℃及び混練物排出側が90℃であり、低回転側ロールの原料投入側が35℃及び混練物排出側が35℃であった。また、原料混合物の供給速度は4kg／時間、平均滞留時間は約6分間であった。
【０１７５】
混練物を冷却後、ハンマーミル（ホソカワミクロン社製）を用いて1mm程度に粗粉砕した。得られた粗粉砕物を衝突板式ジェットミル粉砕機IDS-2型（日本ニューマチック社製）にて、供給量を4.0kg/hrで、微粉砕後の体積中位粒径(Ｄ50)が6.5μmになる様に粉砕圧を調整して微粉砕を行った。また、微粉砕後のサンプル1gを採取し、後述する試験法により3μm個数％以下の微粉量を測定した。
【０１７６】
その後、分級機DSX-2型（日本ニューマチック社製）にて分級し、体積中位粒径(Ｄ50)が7.0μmのトナー母粒子を得た。投入した粗砕粉物と粉砕・分級後に得たトナー量から粉砕分級収率を算出した。粉砕圧、3μm個数％以下の微粉量、粉砕分級収率の結果を表４に示す。
【０１７７】
得られたトナー母粒子100重量部と、疎水性シリカ「TG-820F」(キャボット・スペシャリティー・ケミカルズ・インク社製、平均粒子径：8nm)0.5重量部、疎水性シリカ「NA50H」(日本アエロジル社製、平均粒子径：40nm)1.0重量部をヘンシェルミキサー(三井鉱山社製)にて2100r/min（周速度29m/sec）で3分間混合して、トナーを得た。
【０１７８】
〔試験例１：3μm以下の粒子径を有する粒子の含有量の測定〕
下記の方法により、分級前の微粉砕物の3μm以下の粒子径を有する粒子の含有量（個数％）を測定した。
測定機：コールターマルチサイザーIII（ベックマンコールター社製）
アパチャー径：100μm
解析ソフト：コールターマルチサイザーアキュコンプ バージョン 1.19（ベックマンコールター社製）
電解液：アイソトンII（ベックマンコールター社製）
分散液：  エマルゲン109Ｐ（花王社製、ポリオキシエチレンラウリルエーテル、HLB：13.6）を5重量％の濃度となるよう前記電解液に溶解させて分散液を得る。
分散条件：前記分散液5mLに測定試料10mgを添加し、超音波分散機にて1分間分散させ、その後、電解液25mLを添加し、さらに、超音波分散機にて1分間分散させて、試料分散液を調製する。
測定条件：前記試料分散液を前記電解液100mLに加えることにより、3万個の粒子の粒径を20秒で測定できる濃度に調整した後、3万個の粒子を測定し、その粒度分布から、3μm以下の粒子径を有する粒子の含有量（個数％）を求める。数値の小さい方がよい。
【０１７９】
〔試験例２：低温定着性〕
未定着画像を取れる様に改造した、ブラザー工業製のプリンター「HL-2040」にトナーを充填し、2cm角のベタ画像の未定着画像を印刷した。オイルレス定着方式の「DL-2300」(コニカミノルタ社製)を改造した外部定着装置(定着ロールの回転速度を265mm/secに設定し、定着装置中の定着ロール温度を可変にした装置)にて、定着ロールの温度を100℃から230℃まで5℃ずつ上昇させながら、各温度でこの未定着画像の定着処理を行い、定着画像を得た。各定着温度で得られた画像を、500ｇの荷重をかけた砂消しゴムで5往復擦り、擦り前後の画像濃度比率(擦り後/擦り前×100)が最初に90％を超える温度を最低定着温度とし、低温定着性の指標とした。最低定着温度が低いほど、低温定着性に優れる。結果を表４に示す。
【０１８０】
〔試験例３：耐熱保存性〕
20ml容のポリビンに、4gのトナーを入れた。トナーの入ったポリビンを、55℃、相対湿度80％の恒温恒湿槽に入れ、ポリビンの蓋をあけた状態で、48時間保存した。放置後のトナーの凝集度を測定し、耐熱保存性の指標とした。この数値が小さいほど、耐熱保存性に優れる。結果を表４に示す。
【０１８１】
〔凝集度〕
凝集度は、パウダーテスタ(ホソカワミクロン社製)を用いて測定する。
150μｍ、75μｍ、45μｍの目開きの篩を重ね、一番上にトナーを4g載せ、1mmの振動幅で60秒間振動させる。振動後、篩い上に残ったトナー量を測定し、下記の計算式を用いて凝集度の計算を行う。
【０１８２】
【数１】
0005822391.tif 000011
【０１８３】
【表４】
0005822391.tif 000012
【０１８４】
以上の結果より、実施例１〜１４のトナーは、比較例１〜４のトナーと比べて、粉砕時の粉砕圧が低く、微粉量の発生が抑制され、粉砕分級収率が高く、また、トナーの低温定着性及び耐熱保存性に優れている。
【産業上の利用可能性】
【０１８５】
本発明の方法により得られた静電荷像現像用トナーは、電子写真法、静電記録法、静電印刷法等において形成される潜像の現像等に好適に用いられる。